(57)【要約】【課題】９８０Ｎ／ｍｍ２以上の高強度部材に、雌ねじを成形しながら締結する高強度タッピンねじを提供する。【解決手段】質量％で、Ｃ：０．０１〜０．１５％、Ｓｉ：０．２％以下、Ｍｎ：０．８〜２％、Ｐ：０．０１５％以下、Ｓ：０．０１５％以下、Ｃｕ：０．０５〜２％、Ｎｉ：０．０５〜２％、Ａｌ：０．０２〜０．１％、Ｎ：０．０１％以下、更に、必要に応じてＴｉ、Ｎｂ、Ｖ、Ｃｒ、Ｍｏ、Ｂの一種または二種以上を含有し、残部、鉄及び不可避的不純物からなる鋼を熱間圧延後、冷間加工でねじ形状に成形し、次いで浸炭焼入れ後焼戻し処理を行い、ねじの表面硬さ（ＨＶ１）が下記式を満し、かつねじの内部硬さが３２０超え〜４３０ＨＶで、表面から０．１ｍｍ位置における硬さが４８０ＨＶ以上で、内部の金属組織における旧オーステナイト結晶粒度をＮｏ．８以上とする。ＨＶ１≧ＨＶ２、ここで、ＨＶ１はねじの表面硬さ（ビッカース硬さ）で、ＨＶ２は｛ＴＳ×３／９．８１＋１６０｝×１．３で求まる値を小数点以下四捨五入した値とし、ＴＳは締結しようとする鋼板の引張強度（Ｎ／ｍｍ２）とする。【選択図】なし【特許請求の範囲】
【請求項１】
質量％で、Ｃ：０．０１〜０．１５％、Ｓｉ：０．２％以下、Ｍｎ：０．８〜２％
Ｐ：０．０１５％以下、Ｓ：０．０１５％以下、Ｃｕ：０．０５〜２％、Ｎｉ：０．０５〜２％、Ａｌ：０．０２〜０．１％、Ｎ：０．０１％以下、更に、Ｔｉ：０．００５〜０．０５％、Ｎｂ：０．００５〜０．０５％、Ｖ：０．００５〜０．０５％、Ｃｒ：２％以下、Ｍｏ：０．３％以下、Ｂ：０．０００５〜０．００５％の一種または二種以上を含有し、残部、鉄及び不可避的不純物からなる鋼を熱間圧延後、冷間加工でねじ形状に成形し、次いで浸炭焼入れ後焼戻し処理を行い、ねじの表面硬さ（ＨＶ１）が下記式を満し、かつねじの内部硬さが３２０超え〜４３０ＨＶで、表面から０．１ｍｍ位置における硬さが４８０ＨＶ以上で、内部の金属組織における旧オーステナイト結晶粒度がＮｏ．８以上であることを特徴とする高強度部材締結用タッピングねじ。
ＨＶ１≧ＨＶ２
ここで、ＨＶ１はねじの表面硬さ（ビッカース硬さ）で、ＨＶ２は｛ＴＳ×３／９．８１＋１６０｝×１．３で求まる値を小数点以下四捨五入した値とし、ＴＳは締結しようとする鋼板の引張強度（Ｎ／ｍｍ２）とする。
【発明の詳細な説明】
【技術分野】
【０００１】
本発明は、下穴をあけた９８０Ｎ／ｍｍ２以上の高強度部材に、雌ねじを成形しながら締結する高強度タッピングねじに関するものである。
【背景技術】
【０００２】
自動車の製造・組立てには、安全性・耐久性・経済性等が考慮された上でスポット溶接やねじによる締結など様々な結合方式がとられている。
【０００３】
その中で、鋼板どうしや、鋼板と部品等を組み立てする場合に多く用いられているのが鋼製鋼板用タッピン類（以降タッピングねじとする）による締結方式である。
【０００４】
タッピングねじによる締結方式は相手材となる鋼板にプレス等で専用下穴をあけ、タッピンねじの雌ねじ成形機能を利用して締結する方式である。
【０００５】
タッピングねじによる信頼性のある安全締結を実現するため、使用材料、ねじ各部の寸法制度は例えばＪＩＳＢ１１２２、機械的性質はＪＩＳＢ１０５５で規格化されている。
【０００６】
従来から使用されている鋼製のタッピングねじは、ＪＩＳＧ３５３９に規定の冷間圧造用炭素鋼線：ＳＷＣＨ１６Ａ〜ＳＷＣＨ２２Ａが用いられ、冷間圧造加工→ねじ転造加工→熱処理（浸炭あるいは浸炭窒化焼入れ、焼戻し）→防錆処理（メッキ、ベーキング）の工程を経て製造されている。
【０００７】
タッピングねじには、タッピング機能としての高い表面硬さと、ねじとしての強度、延性・靭性を両立させ、施工時の頭飛びや施工後の遅れ破壊を防止することが必要で、種々の提案がなされている。
【０００８】
例えば、特許文献１では炭素の含有量を低めた上で、Ｍｎ等の焼入れ性元素を含有させた低炭素鋼が提案され、鋼中のＰ、Ｓの低減が遅れ破壊特性向上に有効として提案されている。
【０００９】
特許文献２では、特許文献１と同様に素材成分においてＭｎ量を高め、炭素含有量を低めた素材で浸炭焼入れ焼戻しを行い、表面硬さで５６０〜６００ＨＶ、内部硬さで３２０〜３６０ＨＶのタッピングねじを製造し、耐遅れ破壊特性向上として伸線加工時の潤滑皮膜にＰ（リン）を含まない潤滑剤を使用することで浸炭部への浸燐を防止することが提案されている。
【００１０】
特許文献３では、スチールハウス用のドリリングタッピングねじとして低炭素高Ｍｎ鋼を用い、表面硬さで５５０ＨＶ以上、内部硬さは、亀裂の進展を抑制しねじの頭飛び発生を防止するため３２０〜４００ＨＶ範囲に規定したものが開示されている。
【００１１】
特許文献４では、タッピング性能を兼備したボルトが提案されており、内部硬さを２００〜３２０ＨＶに低く抑えることで靭性を確保している。
【特許文献１】特公平５−６３５４２号公報
【特許文献２】特開平９−６７６２５号公報
【特許文献３】特開平１０−１９６６２７号公報
【特許文献４】特開２００１−２４７９３７号公報
【発明の開示】
【発明が解決しようとする課題】
【００１２】
ところで、二輪車も含め、自動車業界や建設機械業界などでは高強度鋼の採用が進展し、例えば、自動車業界での鋼板強度は、ＪＩＳＧ３１３４のＳＰＦＨ、ＪＩＳＧ３１３５のＳＰＦＣに規定されているように、４９０Ｎ／ｍｍ２〜９８０Ｎ／ｍｍ２以上で、使用目的に応じて使い分けされている。
【００１３】
現時点において、自動車業界では、９８０Ｎ／ｍｍ２以上の高張力鋼板が多数使用されているが、今後、更なる軽量化を目的に、高張力鋼板の使用比率および使用鋼板の高強度化が進むことが予想される。
【００１４】
従って、タッピングねじも相手材（被締結材）の高強度化に伴い、表面硬さや、耐遅れ破壊特性をより一層の向上させ、信頼性を向上させることが必要である。
【００１５】
しかしながら、特許文献１〜４記載の高強度ねじは、締結する相手材の強度については記載がなく、ねじ切対策として記載されている、表面硬さ、内部硬さの個々の規定も９８０Ｎ／ｍｍ２以上の高張力鋼板への有効性は不明である。
【００１６】
また、特許文献１では耐遅れ破壊特性を向上させるため、Ｐ、Ｓを０．００８％以下に低減することが提案されているが不純物元素の低減は製造コストが高く、耐食性に関しては何ら対策が講じられていない。
【００１７】
特許文献２、特許文献３、特許文献４も同様に、いずれも締結後のねじのメッキ剥離と腐食による耐遅れ破壊の劣化に関しては着目しておらず、施工後のねじの耐食性という点で、今後益々相手材が高強度化する中で締結ねじの信頼性が不十分である。
【００１８】
このように、特許文献１〜４記載のタッピングねじの製造方法は、引張り強さ９８０Ｎ／ｍｍ２以上の高強度材を相手材とするタッピングねじの製造方法として十分な信頼性が得られるものとは言い難い。
【００１９】
本発明は、このような状況に着目してなされたもので、引張り強さ９８０Ｎ／ｍｍ２以上の高強度部材用としてねじ切れが発生せず、更に耐食性も兼備したタッピングねじとその製造方法を提供するものである。
【課題を解決するための手段】
【００２０】
本発明者等は引張り強度９８０Ｎ／ｍｍ２以上の自動車用鋼板を対象とするタッピングねじについて種々検討を行い以下の知見を得た。
【００２１】
１．タッピングねじによる締結では相手材に下穴を成形するが、自動車用鋼板の場合、プレス等剪断加工によるため、下穴のエッジ部（タッピングねじが雌ねじを成形する部位）は加工硬化によって当初の鋼板硬さよりも硬度が上昇する。
【００２２】
２．タッピングねじの表面硬さのみ高くすると、締結時にねじ切れを発生するようになるので、表面硬さに応じてねじの内部硬さも高くし、ねじ全体としての強度を高くしなければならず、特に、引張り強度９８０Ｎ／ｍｍ２以上の高強度鋼板用のタッピンねじの設計においては、表面硬さと内部硬さ間で適切なバランスを取ることが非常に重要である。
【００２３】
３．雌ねじ成形時の相手材とねじの状況を詳細に調べると、ねじと相手材との間で発生する摩擦で熱影響が生じ、ねじ表面の硬さが低下するばかりでなく、耐食性を考慮して実施しているメッキの剥離をもたらす。メッキが剥離した部分には錆が発生し遅れ破壊の原因である水素の侵入を促進するので、タッピングねじ素材で耐食性の向上は必須である。
【００２４】
本発明は得られた知見を基に更に検討を加えてなされたもので、すなわち、本発明は、１．質量％で、Ｃ：０．０１〜０．１５％、Ｓｉ：０．２％以下、Ｍｎ：０．８〜２％
Ｐ：０．０１５％以下、Ｓ：０．０１５％以下、Ｃｕ：０．０５〜２％、Ｎｉ：０．０５〜２％、Ａｌ：０．０２〜０．１％、Ｎ：０．０１％以下、更に、Ｔｉ：０．００５〜０．０５％、Ｎｂ：０．００５〜０．０５％、Ｖ：０．００５〜０．０５％、Ｃｒ：２％以下、Ｍｏ：０．３％以下、Ｂ：０．０００５〜０．００５％の一種または二種以上を含有し、残部、鉄及び不可避的不純物からなる鋼を熱間圧延後、冷間加工でねじ形状に成形し、次いで浸炭焼入れ後焼戻し処理を行い、ねじの表面硬さ（ＨＶ１）が下記式を満し、かつねじの内部硬さが３２０超え〜４３０ＨＶで、表面から０．１ｍｍ位置における硬さが４８０ＨＶ以上で、内部の金属組織における旧オーステナイト結晶粒度がＮｏ．８以上であることを特徴とする高強度部材用締結ねじ。
【００２５】
ＨＶ１≧ＨＶ２
ここで、ＨＶ１はねじの表面硬さ（ビッカース硬さ）で、ＨＶ２は｛ＴＳ×３／９．８１＋１６０｝×１．３で求まる値を小数点以下四捨五入した値とし、ＴＳは締結しようとする鋼板の引張強度（Ｎ／ｍｍ２）とする。
【発明の効果】
【００２６】
本発明によれば、引張り強度９８０Ｎ／ｍｍ２以上の高強度鋼板用として、雌ねじ成形と締結力維持に十分な表面硬さと内部硬さ及び硬化層深さを有し、ねじのメッキ剥離による防錆の低下に対しては十分な耐食性を有し、結晶粒微細化で靭性と耐遅れ破壊特性を向上させたタッピンねじが得られ産業上極めて有用である。
【発明を実施するための最良の形態】
【００２７】
以下、本発明を詳細に説明する。本発明では、１．素材の成分組成、２．前記成分組成の素材を熱間圧延後、冷間加工でねじ形状に成形し、次いで浸炭焼入れ後焼戻し処理した後のねじの硬度分布を規定する。以下、詳細に説明する。成分組成の説明において％は質量％とする。
１．素材の成分組成
Ｃ：０．０１〜０．１５％
Ｃは鋼の強度を確保するのに重要な元素であり、０．０１％未満ではねじの強度が得られず、施工時にねじ切れを引き起こす。一方、０．１５％を超えるとねじの内部硬さが高くなりすぎて、靭性を低下させる。また、ねじ施工時に被締結材との摩擦熱により歪時効硬化を引き起こし靱性の低下を招く。従って、Ｃ含有量を０．０１〜０．１５％の範囲内に限定する。
【００２８】
Ｓｉ：０．２％以下
Ｓｉは脱酸材として重要な作用をするので、製鋼段階においては必ず添加するが、鋼材段階まで残存しなくてもよく、Ｓｉは変形抵抗を増大させ、冷間加工性を低下させる。しかし、本発明においてはＣ含有率を低目に抑えているので、０．２％までは添加しても冷間加工性の低下は小さい。一方、Ｓｉは焼入れ性を高めることもできるのでＳｉ含有量を０．２％以下にする。
【００２９】
Ｍｎ：０．８〜２％
Ｍｎは鋼の焼入れ性を高め、焼入れ後の組織を微細にすると共に、組織内のマルテンサイトの割合を高め、靱性を確保するのに重要な元素である。この目的のためにはＭｎは０．８％以上の添加を必要とする。しかし、２％を超えて添加してもその効果は飽和するので上限を２％とし、添加量は０．８〜２％とする。
【００３０】
Ｐ：０．０１５％以下
Ｐはオーステナイト粒界に偏析して、粒界強度を弱め、靭性、耐遅れ破壊特性を劣化させる。このように、Ｐは本発明において不純物元素であるので、その含有量を０．０１５％以下とする。
【００３１】
Ｓ：０．０１５％以下
ＳもＰ同様にオーステナイト粒界に偏析して、粒界強度を弱め、靭性、耐遅れ破壊特性を劣化させる。またＭｎＳを形成して鋼の変形能を低下させる。また、ＭｎＳは亀裂発生の起点となる。このように、Ｓは本発明において不純物元素であるので、その含有量を０．０１５％以下とする。
【００３２】
Ｃｕ：０．０５〜２％
Ｃｕは鋼に耐食性を付与するのに有効で、本願発明においては需要な元素である。この元素を適正量添加することはねじの施工時に被締結材との間の摩擦により生じるねじ山、ねじ谷部のメッキ剥離部の錆生成を防ぎ、水素の侵入を防止し耐遅れ破壊特性の向上には非常に有効である。
【００３３】
この効果を発揮させるには０．０５％以上の添加が必要である。一方で、２％を超えて添加しても耐食性向上効果は飽和し、逆に熱間圧延時に表面疵が発生しやすくなり冷間加工性が劣化するので上限を２％とする。
【００３４】
Ｎｉ：０．０５〜２％
ＮｉもＣｕ同様に鋼に耐食性を付与するのに有効で、本願発明においては重要な元素である。この元素を適正量添加することはねじの施工時に被締結材との間の摩擦により生じるねじ山、ねじ谷部のメッキ剥離部の錆生成を防ぎ、水素の侵入を防止し耐遅れ破壊特性の向上には非常に有効である。
【００３５】
また、鋼の靭性も向上させるので、内部硬さが高くても靭性の劣化を防ぐ効果もある。この効果を発揮させるには、０．０５％以上必要で、一方で多量に添加してもその効果は飽和し、且つ非常に高価な元素で経済性も考慮して上限を２％とする。
【００３６】
ｓｏｌ．Ａｌ：０．０２〜０．１％
Ａｌは脱酸材として必要な元素であるばかりでなく、粒界に偏析するＮをＡｌＮとして固定して粒界強度を高める作用を有する。Ａｌによるこのような効果を発揮させるためには、ｓｏｌ．Ａｌ（酸可溶Ａｌ）として０．０２％以上の量が必要である。
【００３７】
しかしながら、ｓｏｌ．Ａｌが０．１％を超えると、溶鋼中のＡｌ２Ｏ３量が増加し、鋳造段階でのノズル詰まり、及び鋼材中のＡｌ２Ｏ３増加によって靭性が劣化する。従って、ｓｏｌ．Ａｌ含有量を０．０２〜０．１％の範囲内とする。
【００３８】
Ｎ：０．０１％以下
Ｎは粒界に偏析し、粒界強度を弱め、靭性、耐遅れ破壊特性を劣化させる。また、ねじ施工時の被締結材との摩擦熱により歪み時効硬化を起こして靭性を低下させる。このようにＮは本発明において不純物元素であるので、その含有量を０．０１％以下とする。
【００３９】
Ｔｉ，Ｎｂ，Ｖ、Ｃｒ，Ｍｏ，Ｂの一種または二種以上
Ｔｉ：０．００５〜０．０５％
Ｔｉは結晶粒の微細化効果を有し、靭性、耐遅れ破壊特性を向上させるため、本願発明に於いては重要な元素である。この効果を発揮するには０．００５％以上の添加が必要である。
【００４０】
一方で、０．０５％を超えて添加しても、この効果は飽和するのみならず、Ｔｉが高すぎると、硬質のＴｉＮ、ＴｉＣが多数形成し、加工性が低下する他、合金コストもかかる。従って、Ｔｉ含有量を０．００５〜０．０５％の範囲内に限定する。
【００４１】
Ｎｂ：０．００５〜０．０５％
ＮｂもＴｉと同様、結晶粒の微細化効果を有し、靭性、耐遅れ破壊特性を向上させるため、本願発明に於いては重要な元素である。この効果を発揮するには０．００５％以上の添加が必要である。
【００４２】
一方で、０．０５％を超えて添加しても、この効果は飽和するのみならず、Ｎｂが高すぎると、硬質のＮｂ系炭窒化物が多数形成し、加工性が低下する他、合金コストもかかる。従って、Ｎｂ含有量を０．００５〜０．０５％の範囲内に限定する。
【００４３】
Ｖ：０．００５〜０．０５％
ＶもＴｉ、Ｎｂと同様、結晶粒の微細化効果を有し、靭性、耐遅れ破壊特性を向上させるため、本願発明に於いては重要な元素である。この効果を発揮するには０．００５％以上の添加が必要である。
【００４４】
一方で、０．０５％を超えて添加しても、この効果は飽和するのみならず、Ｖが高すぎると、硬質のＶ系炭窒化物が多数形成し、加工性が低下する他、合金コストもかかる。従って、Ｖ含有量を０．００５〜０．０５％の範囲内に限定する。
【００４５】
Ｃｒ：２％以下
Ｃｒは、焼入性を高め、強度を確保するのに有用な元素である。しかし、２％を超えて添加してもその効果は非常に小さく、高価な合金であるので経済性も考慮して上限は２％に設定する。
【００４６】
Ｍｏ：０．３％以下
Ｍｏは、焼入性を向上させる有用な元素である。しかし、０．３％を超えて添加すると炭化物が多量に生成し靭性が低下する。従って、上限を０．３％とする。
【００４７】
Ｂ：０．０００５〜０．００５％
Ｂは微量の添加で焼入れ性を向上させる作用を有する。また、ＢＮを形成してＮの粒界偏析を防止する。Ｂによるこのような効果を発揮させるためには０．０００５％以上添加する必要がある。
【００４８】
しかしながら、０．００５％を超えて添加するとボロンセメンタイトを析出して粒界強度を弱め、靭性、耐遅れ破壊特性が劣化する。従って、Ｂ含有量を０．０００５〜０．００５％の範囲内に限定する。
【００４９】
２．浸炭焼入れ焼戻し後のねじの硬度分布
ねじの表面硬さ（ＨＶ１）≧ＨＶ２
本パラメータ式はタッピングねじで、引張り強度９８０Ｎ／ｍｍ２以上の自動車用鋼板に雌ねじを成形した際、ねじ山つぶれが生じないように、表面硬さ（ＨＶ１）を相手材の硬さと下穴周辺の加工硬化した硬さ分布を考慮して規定するもので、ねじの表面硬さ（ＨＶ１）は、｛ＴＳ×３／９．８１＋１６０｝×１．３で求まる値を小数点以下四捨五入した値であるＨＶ２以上とする。
【００５０】
ここで、ＴＳは締結しようとする鋼板の引張強度（Ｎ／ｍｍ２）でＨＶ１，ＨＶ２はビッカース硬さとする。
【００５１】
図２は、引張り強度９８０Ｎ／ｍｍ２以上の自動車用鋼板にプレス等剪断加工で加工した下穴周辺の硬さ分布を示し、下穴の周囲（１ｍｍ以内）はせん断加工によって、鋼板の平均硬さよりも３０％程度硬化する。図１は下穴周辺の硬さ試験を説明する図で、（ａ）は平面図、（ｂ）は断面図を示す。
【００５２】
ねじ表面の硬化層深さ
相手材が９８０Ｎ／ｍｍ２以上の高強度材の場合、ねじ施工後も所定の締結力を保持するためには、ねじの表面硬さだけでなく、その硬化層深さも重要で、本発明では、表面から４８０ＨＶ以上の硬化層を少なくとも表面から内部へ０．１ｍｍの位置まで有するものとする。
【００５３】
ねじ内部硬さ
９８０Ｎ／ｍｍ２以上の高強度部材に雌ネジを成形しながらねじ切れせずに締結する為には、内部硬さは３２０超えが必要である。一方で内部硬さが４３０ＨＶを超えると靭性が低下し、施工後すぐに頭飛びが発生したり、耐遅れ破壊特性が劣化する。従って、内部硬さは３２０超え〜４３０ＨＶの範囲とする。
【００５４】
内部硬さを３２０超え〜４３０ＨＶとした場合、例えば、内部硬さを３７０ＨＶとすると、タッピングねじの引張強さは１２００Ｎ／ｍｍ２以上となり素材の遅れ破壊特性向上を図る必要がある。このため、旧オーステナイト結晶粒を結晶粒度Ｎｏ．８以上とし、金属組織を微細化する。尚、本発明で、内部硬さとは、Ｄ/４〜Ｄ/２範囲の位置を指すものとする（ここでＤ：ねじ谷の径）。
【００５５】
本発明に関わるタッピングねじは常法により熱間圧延後、冷間加工でねじ形状に成形し、次いで浸炭焼入れ後焼戻し処理を行って製造する。各工程における製造条件は、上述した硬さ分布と金属組織が得られるように適宜選択する。
【実施例】
【００５６】
表１に示す化学成分を有する鋼材を１５０ｋｇ／ｃｈ、真空溶解炉にて溶製し、１１６角のビレットに鍛伸後、熱間圧延により６．０ｍｍφ線材に熱間圧延を行った。
【００５７】
表１において、Ｎｏ．１〜Ｎｏ．１６が本発明例、Ｎｏ．１７〜３０が比較例、Ｎｏ．３１は従来例（ＳＷＲＨ１８Ａ）である。
【００５８】
【表１】
2008231444.tif 000002
【００５９】
得られた線材を冷間伸線、冷間鍛造、ねじ転造後、浸炭窒化焼入れ焼戻しを行い、更に酸洗・メッキ後、２００℃の４時間のベーキング処理を施してタッピングねじとした。ねじはＪＩＳＢ１１２２十字穴付きトタスタッピンねじ−２種−４Ｘ９である。
【００６０】
ねじの表面硬さは浸炭窒化焼入れ焼戻し後にねじ頭部を、表面から０．１ｍｍ位置は、ねじ谷の縦断面部を、内部硬さもねじ縦断面のねじ谷から１／４Ｄ部をそれぞれビッカース硬度計（荷重：３００ｇ）で測定した。タッピング性能評価試験（ねじ込み試験）、頭部のじん性試験は以下の要領で実施した。
【００６１】
１．タッピング性能評価試験（ねじ込み試験）：
・被締結材：９８０Ｎ／ｍｍ２（３００ＨＶ）、１２００Ｎ／ｍｍ２（３６７ＨＶ）の高張力鋼板、
下穴：Φ３．６、厚み：３．２ｍｍ
・締付けトルク：３７ｋｇｆ
・評価方法：Ｎ＝５個締付け、ねじ込み時のかじり、ねじ切れ、首下までねじ込みができなかったねじ
を不良とした。またねじ込み後の頭飛び判定は、鋼鈑にねじ込んだ状態で−５℃以下の冷凍庫に４８時間入れて行い、１個でも頭が飛んだ場合は不良と判定した。
【００６２】
２．頭部のじん性試験：ＪＩＳＢ１０５５の頭部じん性試験に準拠。
ただし角度は３０°で実施した。
各５個実施し、１個でも頭飛び、首下割れが生じた場合は不良と判定。
【００６３】
表２（その１）、表２（その２）にタッピングねじのねじ込み試験および頭部じん性試験の結果を示す。
【００６４】
【表２】
2008231444.tif 000003
【００６５】
【表３】
2008231444.tif 000004
【００６６】
表２（その１）において、Ｎｏ．１〜１６は本願発明範囲の化学成分を有する鋼材から製造されたタッピングねじである。表面硬さが前記パラメータ式を満足するように調整され、更に内部硬さも本願発明範囲内で、結晶粒微細化やＮｉ添加などの種々の対策により靭性が良好であるために、ねじ込み性、頭部じん性は非常に良好である。
【００６７】
一方、Ｎｏ１７〜３４は比較例、Ｎｏ．３５，３６は従来例（ＳＷＲＨ１８）で下記の通りである。
【００６８】
Ｎｏ．１７：炭素量が低いために内部硬さが低く、ねじ込み時にねじ切れを起こしている。Ｎｏ.１８：炭素量が高いために内部硬さが本願発明の範囲を外れ高くなりすぎているために靭性が低下し,ねじ込み時の頭飛び、頭部じん性試験での頭飛びを起こしている。
【００６９】
Ｎｏ.１９：Ｓｉが高いために内部硬さが高くなりすぎて靭性が低下し、ねじ込み時に頭飛び、頭部じん性試験で頭飛びが発生している。
Ｎｏ．２０：Ｍｎが低いために焼入れ性が低下し内部硬さが低くなったためにねじ込み時にねじ切れを起こしている。
【００７０】
Ｎｏ．２１：Ｐが上限を超えて高いために粒界が弱められ靭性が低下した。
Ｎｏ．２２：Ｓが上限を超えて高いために粒界が弱められ、またＭｎＳが多量に生成したために靭性が低下した。
【００７１】
Ｎｏ．２３：Ｃｕが本発明の範囲よりも低いがタッピング性能評価試験（ねじ込み試験）、頭部のじん性試験による評価は上述した本発明例と比較して遜色はない。ただし、後述するようにＣｕが低いために耐食性が劣り遅れ破壊特性は悪い。
Ｎｏ．２４：Ｎｉが低いために靭性が低下し、頭部じん性試験は首下割れが発生している。
【００７２】
Ｎｏ．２５：ｓｏｌ．Ａｌが低いために鋼中の酸化物が非常に多く、かつ粒界に多量に偏析し粒界強度を弱めたため靭性が低下しねじ込み時及び頭部じん性試験時に頭とびが発生している。
【００７３】
Ｎｏ．２６：ｓｏｌ．Ａｌが高く鋼中にＡｌ２Ｏ３が多いために靭性が低下し、ねじ込み時及び頭部じん性試験時に頭とびが発生している。
【００７４】
Ｎｏ．２７：Ｎが高いため粒界にＮが偏析し粒界強度を弱めたためじん性が低下し頭部じん性試験で頭飛びが発生した。またＮが高いために被締結材との間に発生した摩擦熱により歪時効硬化が大きくなり靭性が低下したためねじ込み時に頭飛びが発生した。
【００７５】
Ｎｏ．２８：Ｍｏが高く鋼中の炭化物が多量に発生したため靭性が低下しねじ込み時および頭部じん性試験で頭飛びが発生している。
【００７６】
Ｎｏ．２９：Ｔｉが低いために浸炭あるいは浸炭窒化処理時に結晶粒が粗大化しすぎて靭性が低下し、ねじ込み時および頭部じん性試験で頭飛びが発生している。これは、Ｎｂ、Ｖも同様である。
【００７７】
Ｎｏ．３０：Ｔｉが高く鋼中にＴｉ系の炭窒化物が多量に析出したため靭性が低下しねじ込み時および頭部じん性試験で頭飛びが発生している。これはＮｂ、Ｖも同様である。
【００７８】
Ｎｏ．３１：従来鋼のＳＷＣＨ１８Ａ素材のタッピンねじあるが、表面硬さ、内部硬さともに本願発明の範囲内だが、内部硬さに対してじん性を向上させる対策（例えば、Ｎｉの添加、結晶粒微細化など）が何も施されていないため靭性が低下しねじ込み時及び頭部じん性試験で頭飛びが起きている。
【００７９】
表２（その２）に表面硬さを変えたねじ、及び相手材の引張強度を変えた場合のねじ込み性能評価の結果を示す。
【００８０】
Ｎｏ．３２〜３４は表１の鋼Ｎｏ．４の鋼材である。また、Ｎｏ．３５、３６は従来鋼でＳＷＲＨ１８Ａ（表１の鋼Ｎｏ．３１）の鋼材である。
【００８１】
Ｎｏ．３２は表面硬さ、内部硬さともに本発明の範囲内であり、ねじ込み性能は全く問題なく良好である。しかし、Ｎｏ．３３は表面硬さが前記パラメータ式を満足せず、また内部硬さも低く、ねじ込み時にねじ切れを起こしてねじ込み不良となった。
【００８２】
Ｎｏ.３４は、Ｎｏ．３２のねじを，相手材を１２００Ｎ／ｍｍ２に変えた場合の例で、ねじの表面硬さは前記パラメータ式を満足しない。そのため、ねじ込み性能が不良となった。従来例（ＳＷＲＨ１８）のうち、Ｎｏ．３５はねじの表面硬さとねじ内部硬さの両者が硬くてねじ込み試験において頭飛びが発生した。Ｎｏ．３６はねじ内部硬さが低く、ねじ山つぶれ、かじりが発生した。
【００８３】
３．遅れ破壊試験
（腐食試験による耐遅れ破壊特性評価）
・被締結材：９８０Ｎ／ｍｍ２の高張力鋼板(３００ＨＶ)、下穴：Φ３．６、厚み：３．２ｍｍ、スプリングワッシャを組み込み
・締付けトルク：３７ｋｇｆ
・評価方法：各１０個締付け状態で、乾湿繰返しの腐食促進試験を実施。１個でも頭が飛んだ場合、不良と判定。
【００８４】
※乾湿繰返しの腐食条件
１サイクル＝塩水噴霧（３０℃、３％ＮａＣｌ）×８時間＋乾燥（３０℃、６０％ＲＨ）×１６時間を７サイクル実施。
【００８５】
表３に遅れ破壊試験の結果を示す。Ｎｏ．３７〜３９は開発鋼でねじ部にメッキ剥離は起きていたが、耐食性元素であるＣｕ、Ｎｉ添加の効果で耐食性が良好のため錆発生が抑制され水素の侵入が防止できたことによって遅れ破壊が起きなかった例である。
【００８６】
一方、Ｎｏ．４０はＣｕが低く、Ｎｏ．４１はＮｉが低く耐食性が劣るために、メッキ剥離部に多量に錆が発生し、そのため侵入水素量が多く遅れ破壊が起きている例である。
【００８７】
このようにタッピングねじは被締結材との間に発生する摩擦により必ずメッキが剥離するので、本発明例のようにＣｕ、Ｎｉを適正量添加し素材自体の耐食性を向上させることは耐遅れ破壊特性の向上に非常に効果があることが明らかとなった。
【００８８】
【表４】
2008231444.tif 000005
【００８９】
４．低温暴露による耐遅れ破壊特性評価：
・被締結材：９８０Ｎ／ｍｍ２の高張力鋼板(３００ＨＶ)、下穴：Φ３．６、厚み：３．２ｍｍ、スプリングワッシャを組み込み
・締付けトルク：３７ｋｇｆ
・評価方法：各１０個締付け状態で、冷凍環境と室温環境に繰返し暴露し、１個でも頭が飛んだ場合、不良と判定。
【００９０】
１サイクル＝-10℃以下の冷凍環境Ｘ２４時間＋室温環境（10℃）Ｘ２４時間  を３サイクル実施。
【００９１】
表４に低温靭性試験の状況を示した。Ｎｏ．４２〜４４は、耐食性元素、表面、内部硬さ、旧オーステナイト結晶粒度が本願発明の範囲内で、低温靭性が良好であった。一方、Ｎｏ．４５は微細化元素が添加されておらず、その結果旧オーステナイト結晶粒が大きいために低温靭性が低く、１サイクル目で５個以上頭飛びが発生し、広義の遅れ破壊特性が低下した。
【００９２】
【表５】
2008231444.tif 000006
【図面の簡単な説明】
【００９３】
【図１】下穴周辺の硬さ試験を説明する図で、（ａ）は平面図、（ｂ）は断面図。
【図２】引張り強度９８０Ｎ／ｍｍ２以上の自動車用鋼板にプレス等剪断加工で加工した下穴周辺の硬さ分布を示す図。
【図１】
2008231444.tif 000007
【図２】
2008231444.tif 000008